(57)【特許請求の範囲】
【請求項１】
少なくとも負極活物質およびタングステン酸リチウムを含有する負極合材を調製する第１ステップと、
前記負極合材を用いてリチウムイオン二次電池用負極を製造する第２ステップと、を備え、
前記第１ステップにおいて、前記負極合材が前記タングステン酸リチウムを２０μｍоｌ／ｇ以上２０１μｍоｌ／ｇ以下含有するように、前記負極合材を調製し、
前記第１ステップにおいて、前記負極合材が、電気化学的な還元反応により前記負極活物質の表面に被膜を形成する被膜形成剤をさらに含有するように、前記負極合材を調製し、
前記被膜形成剤は、ビニレンカーボネートであり、
前記第１ステップにおいて、前記負極合材における前記ビニレンカーボネートの含有量を、前記負極合材における前記タングステン酸リチウムの含有量で除した値が、０．８５以上１．２以下となるように、前記負極合材を調製する、リチウムイオン二次電池用負極の製造方法。
【発明の詳細な説明】
【技術分野】
【０００１】
本発明は、リチウムイオン二次電池用負極の製造方法およびリチウムイオン二次電池用負極に関する。
【背景技術】
【０００２】
特開２０１５−０２２９１３号公報（特許文献１）には、リチウム（Ｌｉ）イオンを可逆的に挿入および脱離させることができる、負極活物質が開示されている。
【先行技術文献】
【特許文献】
【０００３】
【特許文献１】特開２０１５−０２２９１３号公報
【特許文献２】特開２００４−０６３１２３号公報
【発明の概要】
【発明が解決しようとする課題】
【０００４】
リチウムイオン二次電池の負極活物質として、黒鉛（グラファイト）が知られている。黒鉛は、炭素原子がｓｐ2結合によってハニカム状に結合したシート（「グラフェン」と称される）が複数積み重なった結晶構造を有する。黒鉛において、グラフェン間の空隙には、Ｌｉイオンを可逆的に挿入および脱離させることができる。
【０００５】
リチウムイオン二次電池は、典型的なロッキングチェア型電池である。すなわちリチウムイオン二次電池において、電解液中のＬｉイオン（電荷担体）の濃度は、電池の充電状態にかかわらず略一定である。たとえば充電時は、電流の供給により、電解液中のＬｉイオンが負極活物質に挿入される。同時に、負極活物質に挿入されたＬｉイオン量と同じ量のＬｉイオンが、正極活物質から電解液中へと放出され、電解液中のＬｉイオン濃度は略一定に保たれる。
【０００６】
しかし実際上、電解液中のＬｉイオン濃度は常に均質ではなく、部分的な偏りを含む場合もある。たとえば、車載用のリチウムイオン二次電池では、短時間にパルス波状の大電流充電が行われる場合がある。このとき充電電流の大きさによっては、電解液中のＬｉイオンの移動が充電電流に追いつかず、負極活物質の周囲においてＬｉイオンが不足する場合がある。負極活物質の周囲において、負極活物質に挿入すべきＬｉイオンが不足すると、大きな分極が生じることになる。これにより負極電位が低下して、Ｌｉ金属の析出電位に達する可能性もある。
【０００７】
こうした懸念から、リチウムイオン二次電池では、多くの場合、充電電流の上限が低く設定されている。そのため、たとえばハイブリッド車両等において、回生電力の回収に取りこぼしが生じる場合もある。上限を超えた充電電流（入力）が制限されるためである。
【０００８】
ゆえに本発明では、Ｌｉ析出が起こり難い、すなわちＬｉ析出耐性が向上したリチウムイオン二次電池用負極の提供を目的とする。
【課題を解決するための手段】
【０００９】
〔１〕リチウムイオン二次電池用負極の製造方法は、少なくとも負極活物質およびタングステン酸リチウムを含有する負極合材を調製する第１ステップと、該負極合材を用いてリチウムイオン二次電池用負極を製造する第２ステップと、を備える。当該製造方法では、第１ステップにおいて、負極合材がタングステン酸リチウムを０μｍоｌ／ｇを超え２０１μｍоｌ／ｇ以下含有するように、該負極合材を調製する。
【００１０】
上記〔１〕の製造方法では、負極合材にタングステン酸リチウム（典型的には「Ｌｉ2ＷＯ4」）を添加している。こうして調製された負極合材では、負極活物質の周囲にタングステン酸リチウムが存在する。そのため、負極活物質の周囲においてＬｉイオンの存在量が増え、大電流充電時に、Ｌｉイオンの不足による負極電位の低下が抑制されると考えられる。さらにＬｉイオンを放出したタングステン酸イオンが非共有電子対を有するために、負極活物質の求核性、すなわち負極活物質とＬｉイオンとの反応性を高める効果が期待できる。これにより、Ｌｉイオンの負極活物質への挿入反応が円滑に進行すると考えられる。これらが相乗することにより、上記〔１〕の製造方法により製造されたリチウムイオン二次電池用負極では、Ｌｉ析出耐性が向上すると考えられる。
【００１１】
ただし、負極合材に対するタングステン酸リチウムの添加量は、２０１μｍоｌ／ｇ以下とする。２０１μｍоｌ／ｇを超えると、かえってＬｉ析出耐性が低下する可能性があるためである。
【００１２】
〔２〕第１ステップにおいて、負極合材がタングステン酸リチウムを２０μｍоｌ／ｇ以上含有するように、負極合材を調製することが好ましい。かかる範囲において、Ｌｉ析出耐性の向上が期待できる。
【００１３】
〔３〕第１ステップにおいて、負極合材が、電気化学的な還元反応により負極活物質の表面に被膜を形成する被膜形成剤をさらに含有するように、負極合材を調製することが好ましい。被膜形成剤は、たとえば初回の充電時に、負極活物質の表面に被膜を形成する。被膜により、タングステン酸リチウムを負極活物質の表面に固定できると考えられる。また被膜には、たとえば高温保存時等において、タングステン酸リチウムの溶出を抑制する効果が期待できる。これにより高温保存時等において、Ｌｉ析出耐性の低下を抑制する効果が期待できる。
【００１４】
〔４〕被膜形成剤は、ビニレンカーボネートであることが好ましい。ビニレンカーボネートに由来する被膜では、タングステン酸リチウムの溶出を抑制する効果が大きいと考えられる。
【００１５】
〔５〕第１ステップにおいて、負極合材におけるビニレンカーボネートの含有量を、該負極合材におけるタングステン酸リチウムの含有量で除した値が、０．８５以上１．２以下となるように、該負極合材を調製することが好ましい。かかる範囲において、Ｌｉ析出耐性の低下を抑制する効果が大きい傾向にあるためである。
【００１６】
〔６〕被膜形成剤は、リチウムビス（オキサレート）ボレートであってもよい。リチウムビス（オキサレート）ボレートに由来する被膜でも、タングステン酸リチウムの溶出を抑制する効果が期待できる。
【００１７】
〔７〕リチウムイオン二次電池用負極は、少なくとも負極活物質およびタングステン酸リチウムを含有する負極合材を備える。負極合材は、タングステン酸リチウムを０μｍоｌ／ｇを超え２０１μｍоｌ／ｇ以下含有する。上記のように、タングステン酸リチウムが添加された負極合材では、Ｌｉ析出耐性の向上が期待できる。
【００１８】
〔８〕負極合材は、タングステン酸リチウムを２０μｍоｌ／ｇ以上含有することが好ましい。かかる範囲において、Ｌｉ析出耐性の向上が期待できる。
【発明の効果】
【００１９】
上記によれば、Ｌｉ析出耐性が向上したリチウムイオン二次電池用負極が提供される。
【図面の簡単な説明】
【００２０】
【図１】本発明の実施形態に係るリチウムイオン二次電池用負極の製造方法の概略を示すフローチャートである。
【図２】リチウムイオン二次電池の製造方法の概略を示すフローチャートである。
【図３】本発明の実施形態に係るリチウムイオン二次電池用負極の構成の一例を示す概略図である。
【図４】正極の構成の一例を示す概略図である。
【図５】電極群の構成の一例を示す概略図である。
【図６】リチウムイオン二次電池の構成の一例を示す概略断面図である。
【図７】負極合材におけるタングステン酸リチウムの含有量と、限界電流値との関係を示すグラフである。
【図８】ビニレンカーボネートの含有量をタングステン酸リチウムの含有量で除した値と、高温保存後の限界電流値との関係を示すグラフである。
【発明を実施するための形態】
【００２１】
以下、本発明の実施形態（以下「本実施形態」と記す場合がある）の一例を説明する。ただし、本実施形態は以下の説明に限定されるものではない。以下の説明では、リチウムイオン二次電池用負極を単に「負極」と、リチウムイオン二次電池を単に「電池」と記す場合がある。
【００２２】
＜リチウムイオン二次電池用負極の製造方法＞
図１は、本実施形態に係る製造方法の概略を示すフローチャートである。図１に示すように、当該製造方法は、第１ステップ（Ｓ１０１）と第２ステップ（Ｓ１０２）とを備える。以下、各ステップを説明する。
【００２３】
《第１ステップ（Ｓ１０１）》
第１ステップでは、少なくとも負極活物質およびタングステン酸リチウムを含有する負極合材を調製する。まず、負極合材を構成すべき各種材料を準備する。
【００２４】
（負極活物質）
負極活物質は、典型的には黒鉛である。負極活物質は、黒鉛の他、易黒鉛化性炭素（ソフトカーボン）、難黒鉛化性炭素（ハードカーボン）等であってもよい。すなわち、負極活物質は、黒鉛、易黒鉛化性炭素および難黒鉛化性炭素からなる群より選択される少なくとも１種でもよい。ここで易黒鉛化性炭素は、不活性雰囲気中２５００℃以上の熱処理によって、黒鉛類似の規則的な結晶構造を生成し易い炭素材料を示す。また難黒鉛化性炭素は、同条件でも、黒鉛類似の規則的な結晶構造を生成し難い炭素材料を示す。
【００２５】
負極活物質は、たとえば鱗片状の天然黒鉛に球形化処理を施した粒子でもよい。球形化処理とは、たとえば、鱗片状の黒鉛粒子に、グラフェン平面と平行に応力を加えることにより、粒子を折りたたんで、粒子の外形を球形に近づける処理を示す。球形化処理は、部分的な粉砕を伴う場合もある。具体的には、たとえば高速気流中で、鱗片状の黒鉛粒子に衝撃を与える方法等が考えられる。球形化された黒鉛粒子に対して、さらに非晶質炭素（アモルファスカーボン）による被覆処理を施してもよい。すなわち負極活物質は、球形化黒鉛粒子と、該球形化黒鉛粒子の表面に付着した非晶質炭素とを含む複合粒子であってもよい。
【００２６】
負極活物質の平均粒径は、好ましくは５μｍ以上１５μｍ以下である。本明細書の平均粒径は、レーザ回折散乱法によって測定された体積基準の粒度分布において、累積値５０％での粒径（「ｄ５０」、「メジアン径」等とも称される）を示す。また負極活物質のＢＥＴ比表面積は、好ましくは２．９ｍ2／ｇ以上５．１ｍ2／ｇ以下である。かかる範囲において、大電流充電特性と、保存特性とのバランスが良い。ＢＥＴ比表面積は、窒素ガスを用いたＢＥＴ法により測定された値を示す。
【００２７】
（タングステン酸リチウム）
タングステン酸リチウムは、典型的にはＬｉ2ＷＯ4である。ただしタングステン酸リチウムの形態は、必ずしもＬｉ2ＷＯ4に限定されない。タングステン酸リチウムは、たとえばＬｉ4ＷＯ5、Ｌｉ6Ｗ2Ｏ9等の形態をとることも有り得る。またタングステン酸リチウムは、水和物である場合も有り得る。
【００２８】
タングステン酸リチウムの平均粒径は、負極活物質の平均粒径よりも小さいことが好ましい。これにより、負極活物質とタングステン酸リチウムとを混合した際に、タングステン酸リチウムを負極活物質の表面に配置しやすくなると考えられる。タングステン酸リチウムを負極活物質の表面に配置することにより、本実施形態に期待される効果が大きくなると考えられる。
【００２９】
タングステン酸リチウムの平均粒径は、好ましくは０．１μｍ以上５μｍ以下である。平均粒径が０．１μｍ以上のタングステン酸リチウムを用いることにより、Ｌｉイオン導電性が低い微粉が含まれ難くなるため、大電流充電特性の向上が期待できる。また平均粒径が５μｍ以下のタングステン酸リチウムを用いることにより、負極合材中において、タングステン酸リチウムが立体障害となり難く、良好な導電パスが形成されやすくなると考えられる。
【００３０】
（その他の成分）
前述の負極活物質およびタングステン酸リチウムの他、負極合材を構成する成分としては、増粘材および結着材等が挙げられる。
【００３１】
増粘材は、たとえばカルボキシメチルセルロース（ＣＭＣ）、カルボキシメチルセルロースのナトリウム塩（ＣＭＣ−Ｎａ）、ポリアクリル酸（ＰＡＡ）、ポリアクリル酸ナトリウム（ＰＡＡ−Ｎａ）、ポリビニルアルコール（ＰＶＡ）等でよい。結着材は、たとえばスチレンブタジエンゴム（ＳＢＲ）、アクリロニトリルブタジエンゴム（ＮＢＲ）、ポリテトラフルオロエチレン（ＰＴＦＥ）等でよい。
【００３２】
（被膜形成剤）
さらに本実施形態では、電気化学的な還元反応により負極活物質の表面に被膜を形成する被膜形成剤を、負極合材に含有させることが好ましい。電気化学的な還元反応は、たとえば電池において初回の充電時に生起させることができる。従来、こうした被膜形成剤は、電解液に添加されている。被膜形成剤を電解液ではなく、負極合材に直接含有させておくことにより、タングステン酸リチウムを負極活物質に固定する効果が大きくなると考えられる。また当該被膜によって、たとえば高温保存時等にタングステン酸リチウムの溶出を抑制できると考えられる。
【００３３】
被膜形成剤は、たとえば０．５〜１．５Ｖ（ｖｓ．Ｌｉ+／Ｌｉ）程度の範囲に、還元電位を有する化合物であることが好ましい。被膜形成剤としては、たとえばリチウムビス（オキサレート）ボレート〔ＬｉＢ（Ｃ2Ｏ4）2；略称「ＬｉＢＯＢ」〕、リチウムジフルオロオキサレートボレート〔ＬｉＢＦ2（Ｃ2Ｏ4）〕、リチウムジフルオロビス（オキサレート）ホスフェート〔ＬｉＰＦ2（Ｃ2Ｏ4）2〕、ジフルオロリン酸リチウム（ＬｉＰＯ2Ｆ2）、ビニレンカーボネート（ＶＣ）、ビニルエチレンカーボネート（ＶＥＣ）、フルオロエチレンカーボネート（ＦＥＣ）、エチレンサルファイト（ＥＳ）、プロパンスルトン（ＰＳ）等が挙げられる。これらの被膜形成剤は、１種単独で用いてもよいし、２種以上を併用してもよい。すなわち被膜形成剤は、ＬｉＢＯＢ、ＬｉＢＦ2（Ｃ2Ｏ4）、ＬｉＰＦ2（Ｃ2Ｏ4）2、ＬｉＰＯ2Ｆ2、ＶＣ、ＶＥＣ、ＦＥＣ、ＥＳおよびＰＳからなる群より選択される少なくとも１種でもよい。
【００３４】
本発明者の検討によると、上記の被膜形成剤のうち、ＶＣ、ＬｉＢＯＢにおいて特に大きな効果が期待できる。すなわち被膜形成剤は、好ましくはＶＣまたはＬｉＢＯＢのうち少なくともいずれかである。
【００３５】
（負極合材の調製方法）
本実施形態において、負極合材の調製方法は特に限定されない。たとえば乾式混合により負極合材を調製してもよいし、湿式混合により負極合材を調製してもよい。負極合材は、たとえば溶媒に分散させることにより、塗料（「スラリー」、「ペースト」等と称される）となるように調製してもよい。あるいは、負極合材を造粒することにより、負極合材が造粒体（顆粒の集合体）となるように調製してもよい。以下では、好適手順の一例を示す。
【００３６】
まず負極合材を構成すべき各成分を秤量する。負極合材における各成分の配合は、たとえば次のとおりである。
【００３７】
増粘材                ：０．１〜２質量％程度
結着材                ：０．１〜２質量％程度
タングステン酸リチウム：０μｍоｌ／ｇを超え２０１μｍоｌ／ｇ以下
負極活物質            ：上記の成分以外の残部（典型的には９０〜９９質量％程度）。
【００３８】
上記のとおり、本実施形態では、負極合材がタングステン酸リチウムを、０μｍоｌ／ｇを超え２０１μｍоｌ／ｇ以下含有するように、負極合材を調製する。かかる範囲でＬｉ析出耐性の向上が期待できる。
【００３９】
本実施形態では、負極合材がタングステン酸リチウムを２０μｍоｌ／ｇ以上２０１μｍоｌ／ｇ以下含有するように、負極合材を調製することが好ましい。後述するように、本発明者の検討では、２０μｍоｌ／ｇ以上２０１μｍоｌ／ｇ以下の範囲において、Ｌｉ析出耐性の向上幅が大きいことが確認されている。
【００４０】
同検討によると、Ｌｉ析出耐性の向上幅がより大きい範囲は、２０μｍоｌ／ｇ以上１３５μｍоｌ／ｇ以下の範囲であると考えられる。すなわち、本実施形態では、負極合材がタングステン酸リチウムを２０μｍоｌ／ｇ以上１３５μｍоｌ／ｇ以下含有するように、負極合材を調製することがより好ましい。
【００４１】
同検討によると、Ｌｉ析出耐性の向上幅がよりいっそう大きい範囲は、２０μｍоｌ／ｇ以上８０μｍоｌ／ｇ以下の範囲であると考えられる。すなわち、本実施形態では、負極合材がタングステン酸リチウムを２０μｍоｌ／ｇ以上８０μｍоｌ／ｇ以下含有するように、負極合材を調製することがよりいっそう好ましい。
【００４２】
さらに同検討によると、Ｌｉ析出耐性の向上幅が最も大きい範囲は、３２μｍоｌ／ｇ以上６４μｍоｌ／ｇ以下の範囲であると考えられる。すなわち、本実施形態では、負極合材がタングステン酸リチウムを３２μｍоｌ／ｇ以上６４μｍоｌ／ｇ以下含有するように、負極合材を調製することが最も好ましい。
【００４３】
本実施形態において、被膜形成剤には、タングステン酸リチウムを負極活物質の表面に固定する効果が期待される。したがって負極合材における被膜形成剤の含有量は、負極合材におけるタングステン酸リチウムの含有量との関係から定められることが望ましいと考えられる。本発明者の検討によると、被膜形成剤がＶＣである場合、負極合材におけるＶＣの含有量を、該負極合材におけるタングステン酸リチウムの含有量で除した値が、０．８５以上１．２以下となるように、該負極合材を調製することが好ましい。たとえば、タングステン酸リチウムの含有量が２０μｍоｌ／ｇ以上２０１μｍоｌ／ｇ以下である場合、ＶＣの含有量は、１７μｍоｌ／ｇ以上２４１．２μｍоｌ／ｇ以下であることが好ましい。かかる範囲において、タングステン酸リチウムの溶出抑制効果が大きい傾向にあるためである。なお負極合材におけるＶＣの含有量を、該負極合材におけるタングステン酸リチウムの含有量で除した値は、より好ましくは０．９０以上１．２以下である。
【００４４】
負極合材の調製には、たとえばプラネタリミキサ、ニーダ、ホモジナイザ等の一般的な混合装置、攪拌装置等を用いることができる。負極合材中にタングステン酸リチウムをより均一に分散させるとの観点から、以下に示すように、固練りステップ、希釈分散ステップを経て、負極合材を調製することが望ましい。
【００４５】
固練りステップでは、混合装置の混合容器に、負極活物質、増粘材およびタングステン酸リチウムを投入し、混合を行うことが好ましい。被膜形成剤を使用する場合、被膜形成剤は、固練りステップにおいて投入することが好ましい。かかる態様により、被膜形成剤に期待される効果が大きくなる可能性がある。
【００４６】
固練りステップでは、混合物の固形分比率が高い状態（すなわち粘度が高い状態）で、強いせん断力を加えながら、混合物を混練する。ここで固形分比率は、混合物において溶媒以外の成分が占める質量比率を示している。固練りステップにおける固形分比率は、たとえば６０〜８０質量％程度でよい。固練りステップにおける混合条件（混合時間、攪拌羽根の回転速度等）は、混合物の粉体物性等に応じて適宜変更できる。
【００４７】
希釈分散ステップでは、混合物に溶媒を追加し、固形分比率を下げた状態（すなわち粘度が低い状態）で、負極合材を溶媒中に分散させる。希釈分散ステップにおける固形分比率は、たとえば４０〜６０質量％程度である。結着材は、希釈分散ステップにおいて、添加することが望ましい。かかる態様により、大電流充電特性が向上する可能性がある。希釈分散ステップにおける混合条件も、混合物の粘度等に応じて適宜変更できる。たとえば希釈分散ステップでは、固練りステップよりも攪拌羽根の回転速度を速くしてもよい。以上より、負極合材を調製することができる。
【００４８】
《第２ステップ（Ｓ１０２）》
第２ステップでは、負極合材を用いてリチウムイオン二次電池用負極を製造する。上記のように負極合材が塗料化している場合には、負極集電体上に塗料を塗工し、乾燥させることにより、負極合材を負極集電体上に塗着する。塗工には、たとえばダイコータ、グラビアコータ等を用いることができる。負極集電体は、たとえば銅（Ｃｕ）箔等である。塗着後の負極合材、すなわち負極合材層を圧縮してもよい。圧縮には、たとえばロール圧延機等を用いることができる。その後、全体を所定の寸法に切断することにより、負極を製造することができる。切断には、たとえばスリッタ等を用いることができる。
【００４９】
負極集電体は、たとえばＣｕ、ニッケル（Ｎｉ）等からなる発泡金属基材でもよい。この場合、発泡金属基材に塗料を含浸することにより、負極を製造することができる。また負極合材が造粒体である場合には、たとえば、ロール間で造粒体を圧密することにより、造粒体をシート状に成形し、負極を製造することもできる。
【００５０】
以上、第１ステップおよび第２ステップを経ることにより、リチウムイオン二次電池用負極を製造することができる。
【００５１】
＜リチウムイオン二次電池用負極＞
図３は、本実施形態に係るリチウムイオン二次電池用負極の構成の一例を示す概略図である。負極１００は、帯状のシート部材である。負極１００は、負極集電体１０１と、負極集電体１０１上に配置された負極合材１０２とを備える。負極合材１０２は、負極集電体１０１の両主面上に配置されている。負極集電体１０１が負極合材１０２から露出した露出部１０３は、外部端子との接続のために設けられている。負極集電体１０１上において、負極合材１０２は、負極合材層を構成している。負極１００では、負極合材１０２が、少なくとも負極活物質およびタングステン酸リチウムを含有するため、Ｌｉ析出耐性の向上が期待できる。
【００５２】
リチウムイオン二次電池用負極の製造方法において説明したように、負極合材は、タングステン酸リチウムを、０μｍоｌ／ｇを超え２０１μｍоｌ／ｇ以下含有する。負極合材は、タングステン酸リチウムを２０μｍоｌ／ｇ以上２００μｍоｌ／ｇ以下含有することが好ましい。負極合材は、タングステン酸リチウムを２０μｍоｌ／ｇ以上１３５μｍоｌ／ｇ以下含有することがより好ましい。負極合材は、タングステン酸リチウムを２０μｍоｌ／ｇ以上８０μｍоｌ／ｇ以下含有することがよりいっそう好ましい。負極合材は、タングステン酸リチウムを３２μｍоｌ／ｇ以上６４μｍоｌ／ｇ以下含有することが最も好ましい。負極合材において、タングステン酸リチウムの含有量は、たとえばＩＣＰ発光分光分析装置（ＩＣＰ−ＡＥＳ）等を用いて測定することができる。
【００５３】
負極合材は、前述した被膜形成剤（好ましくはＶＣまたはＬｉＢＯＢの少なくともいずれか）を含有することが好ましい。負極合材に、被膜形成剤を直接含有させておくことにより、電池製造時に、負極活物質の表面に、被膜形成剤に由来する被膜を形成することができる。被膜により、タングステン酸リチウムを負極活物質の表面に固定する効果が期待できる。また当該被膜には、タングステン酸リチウムの溶出を抑制する効果が期待できる。被膜形成剤がＶＣである場合、負極合材において、ＶＣの含有量を、タングステン酸リチウムの含有量で除した値は、０．８５以上１．２以下であることが好ましい。同値は、０．９０以上１．２以下であることがより好ましい。
【００５４】
＜リチウムイオン二次電池の製造方法＞
次に、リチウムイオン二次電池の製造方法を説明する。当該製造方法は、前述したリチウムイオン二次電池用負極の製造方法を含む、リチウムイオン二次電池の製造方法である。
【００５５】
すなわちリチウムイオン二次電池の製造方法は、少なくとも負極活物質およびタングステン酸リチウムを含有する負極合材を調製する第１ステップ（Ｓ１０１）と、該負極合材を用いてリチウムイオン二次電池用負極を製造する第２ステップ（Ｓ１０２）と、を備える。
【００５６】
図２は、リチウムイオン二次電池の製造方法の概略を示すフローチャートである。図２に示すように、当該製造方法は、負極製造ステップ（Ｓ１００）、正極製造ステップ（Ｓ２００）、電極群製造ステップ（Ｓ３００）、ケース収容ステップ（Ｓ４００）、注液ステップ（Ｓ５００）および初期充放電ステップ（Ｓ６００）を備える。
【００５７】
《負極製造ステップ（Ｓ１００）》
負極製造ステップでは、前述したリチウムイオン二次電池用負極の製造方法に従って、負極を製造する。ここでは同じ説明を繰り返さない。
【００５８】
《正極製造ステップ（Ｓ２００）》
正極製造ステップでは、正極を製造する。まず、正極活物質、導電材および結着材等を含有する正極合材を調製する。正極活物質は、特に限定されない。正極活物質は、たとえばＬｉＣｏＯ2、ＬｉＮｉＯ2、一般式ＬｉＮｉaＣｏbＯ2（ただし式中、ａ＋ｂ＝１、０＜ａ＜１、０＜ｂ＜１である。）で表される化合物、ＬｉＭｎＯ2、ＬｉＭｎ2Ｏ4、一般式ＬｉＮｉaＣｏbＭｎcＯ2（ただし式中、ａ＋ｂ＋ｃ＝１、０＜ａ＜１、０＜ｂ＜１、０＜ｃ＜１である。）で表される化合物、ＬｉＦｅＰＯ4等でよい。一般式ＬｉＮｉaＣｏbＭｎcＯ2で表される化合物としては、たとえばＬｉＮｉ1/3Ｃｏ1/3Ｍｎ1/3Ｏ2等が挙げられる。正極合材は、正極活物質を、たとえば８０〜９８質量％程度含有するように調製される。
【００５９】
導電材は、たとえばアセチレンブラック、サーマルブラック等のカーボンブラック類でよい。正極合材は、導電材を、たとえば１〜１０質量％程度含有するように調製される。結着材は、たとえばポリフッ化ビニリデン（ＰＶｄＦ）、ＰＴＦＥ等でよい。正極合材は、結着材を、たとえば１〜１０質量％程度含有するように調製される。
【００６０】
前述した負極合材の調製と同様に、正極合材の調製にもプラネタリミキサ等の混合装置を用いることができる。溶媒には、たとえばＮ−メチル−２−ピロリドン（ＮＭＰ）等を用いることができる。
【００６１】
正極合材を調製した後、たとえば正極合材を正極集電体上に塗着することにより、正極を製造できる。正極合材が塗料化されている場合、たとえばダイコータ等を用いて、該塗料を正極集電体上に塗工し、乾燥させればよい。正極集電体は、たとえばアルミニウム（Ａｌ）箔等である。塗着後の正極合材、すなわち正極合材層を圧縮してもよい。圧縮には、たとえばロール圧延機を用いることができる。その後、全体を所定の寸法に切断することにより、正極を製造することができる。切断には、たとえばスリッタ等を用いることができる。
【００６２】
図４は、正極の構成の一例を示す概略図である。正極２００は、帯状のシート部材である。正極２００は、正極集電体２０１と、正極集電体２０１上に配置された正極合材２０２とを備える。正極合材２０２は、正極集電体２０１の両主面上に配置されている。正極集電体２０１が正極合材２０２から露出した露出部２０３は、外部端子との接続のために設けられている。正極集電体２０１上において、正極合材２０２は、正極合材層を構成している。
【００６３】
《電極群製造ステップ（Ｓ３００）》
電極群製造ステップでは、電極群を製造する。図５は、電極群の構成の一例を示す概略図である。図５に示すように、電極群８００は、セパレータ３００を挟んで、負極１００と正極２００とを積層し、さらにこれらを巻回することにより、製造される。電極群の製造には、巻回装置を用いることができる。電極群は、巻回後、たとえば平板プレス機等を用いて扁平状に成形してもよい。
【００６４】
セパレータ３００は、たとえばポリエチレン（ＰＥ）、ポリプロピレン（ＰＰ）等からなる微多孔膜でよい。セパレータは、単層構造でもよいし、多層構造でもよい。セパレータは、たとえばＰＰの微多孔膜と、ＰＥの微多孔膜とがＰＰ／ＰＥ／ＰＰの順で積層された３層構造を有していてもよい。セパレータは、その表面に無機フィラー（たとえばアルミナ等）を含有する耐熱層を有していてもよい。
【００６５】
《ケース収容ステップ（Ｓ４００）》
ケース収容ステップでは、電池ケースに電極群を収容する。図６は、リチウムイオン二次電池の構成の一例を示す概略図である。電池ケース５００は、角形の外形を呈する。電池ケースは、たとえば有底角形のケース本体と、蓋とから構成される。電池ケース５００の材質は、たとえばＡｌ合金等でよい。電池ケース５００は、外部端子５０１，５０２を備える。電池ケース５００には、注液口、安全弁、電流遮断機構等が設けられていてもよい。電極群８００は、電池ケース５００に収容される。収容時、電極群８００は、露出部１０３，２０３において、外部端子５０１，５０２と接続される。
【００６６】
《注液ステップ（Ｓ５００）》
注液ステップでは、電池ケースに電解液を注入する。電解液６００は、たとえば電池ケース５００に設けられた注液口から注入することができる。注液後、所定の手段（たとえばレーザ溶接等）で、電池ケースを密閉する。
【００６７】
電解液は、非プロトン性溶媒に、支持塩としてＬｉ塩を溶解させた液体電解質である。非プロトン性溶媒は、たとえばエチレンカーボネート（ＥＣ）、プロピレンカーボネート（ＰＣ）、ブチレンカーボネート（ＢＣ）およびγ−ブチロラクトン（γＢＬ）等の環状カーボネート類、ならびにジメチルカーボネート（ＤＭＣ）、エチルメチルカーボネート（ＥＭＣ）およびジエチルカーボネート（ＤＥＣ）等の鎖状カーボネート類等が挙げられる。これらの非プロトン性溶媒を２種以上混合して混合溶媒としてもよい。混合溶媒において、環状カーボネート類と鎖状カーボネート類との体積比は、たとえば環状カーボネート類：鎖状カーボネート類＝１：９〜５：５程度でよい。かかる範囲において、電気伝導率と電気化学的な安定性とのバランスが良い。
【００６８】
Ｌｉ塩は、たとえばヘキサフルオロリン酸リチウム（ＬｉＰＦ6）、テトラフルオロホウ酸リチウム（ＬｉＢＦ4）、過塩素酸リチウム（ＬｉＣｌＯ4）、ヘキサフロオロ砒酸リチウム（ＬｉＡｓＦ6）、リチウムビス（トリフルオロメタンスルホニル）イミド〔Ｌｉ（ＣＦ3ＳＯ2）2Ｎ：略称「ＬｉＴＦＳＩ」〕、リチウムビス（フルオロスルホニル）イミド〔Ｌｉ（ＦＳＯ2）2Ｎ：略称「ＬｉＦＳＩ」〕、トリフルオロメタンスルホン酸リチウム（ＬｉＣＦ3ＳＯ3）等でよい。２種以上のＬｉ塩を併用してもよい。電解液中のＬｉ塩濃度は、たとえば０．５〜２．０ｍоｌ／ｌ程度でよい。
【００６９】
電解液は、前述したＶＣおよびＬｉＢＯＢ等の被膜形成剤、ならびにシクロヘキシルベンゼン（ＣＨＢ）、ビフェニル（ＢＰ）等のガス発生剤等を含有していてもよい。
【００７０】
《初期充放電ステップ（Ｓ６００）》
初期充放電ステップでは、初回の充放電を行う。このとき本実施形態の負極合材が、被膜形成剤を含有する場合には、被膜形成剤が還元分解され、負極活物質の表面に、被膜形成剤に由来する被膜が形成される。
【００７１】
換言すれば、リチウムイオン二次電池の製造方法は、負極合材に含有される被膜形成剤を電気化学的に還元分解することにより、負極活物質の表面に、該被膜形成剤に由来する被膜を形成するステップを含み得る。前述のように当該被膜には、タングステン酸リチウムの溶出抑制効果等が期待できる。
【００７２】
このステップでは、たとえば低い電流値によるフルレンジ充放電サイクルを１〜３回程度行うとよい。充電および放電は、たとえばＣＣＣＶ方式とするとよい。具体的な充放電サイクル条件は、たとえば次のとおりである。
【００７３】
充電条件：ＣＣ電流値＝０．１Ｃ、ＣＶ電圧＝４．１Ｖ、カット電流値＝０．０１Ｃ
放電条件：ＣＣ電流値＝０．１Ｃ、ＣＶ電圧＝３．０Ｖ、カット電流値＝０．０１Ｃ。
【００７４】
ここで、電流値の単位「Ｃ」は電池の定格容量を１時間で放電しきる電流値を示す。また「ＣＣ」は定電流を示し、「ＣＶ」は定電圧を示し、「ＣＣＣＶ方式」は定電流−定電圧方式を示す。
【００７５】
以上のステップを経ることにより、リチウムイオン二次電池１０００を製造することができる。
【００７６】
＜リチウムイオン二次電池＞
以上の製造方法で製造されたリチウムイオン二次電池においては、負極が、少なくとも負極活物質およびタングステン酸リチウムを含有する負極合材を備え、負極合材が、タングステン酸リチウムを０μｍоｌ／ｇを超え２０１μｍоｌ／ｇ以下含有する。したがって当該リチウムイオン二次電池は、Ｌｉ析出耐性が向上したリチウムイオン二次電池である。Ｌｉ析出耐性の向上により、たとえば充電電流の上限を従来よりも高く設定することができる。これにより、回生電力の回収効率の向上あるいは充電時間の短縮等が期待できる。
【００７７】
リチウムイオン二次電池において、負極を構成する負極合材は、被膜形成剤に由来する被膜を含有することが好ましい。被膜は、ＶＣまたはＬｉＢＯＢの少なくともいずれかに由来することが好ましい。被膜は、負極活物質の表面に付着していることが好ましい。被膜は、タングステン酸リチウムにも付着していることが好ましい。すなわち負極合材は、負極活物質およびタングステン酸リチウムに付着した被膜を含有することが好ましい。当該被膜には、タングステン酸リチウムを負極活物質の表面に固定する効果が期待できる。また当該被膜には、たとえば高温保存時に、タングステン酸リチウムの溶出を抑制する効果が期待できる。
【００７８】
以上の特徴に基づき、当該リチウムイオン二次電池は、車載用途に好適と考えられる。リチウムイオン二次電池の定格容量は、たとえば１〜３０Ａｈ程度（典型的には４〜２５Ａｈ程度）である。
【００７９】
以上、角形電池を例にとって本実施形態を説明した。ただし上記の説明はあくまで一例であり、本実施形態は角形電池に限定されない。本実施形態は、たとえば円筒形電池、ラミネート式電池等に適用してもよい。電極群も巻回型に限定されない。電極群は、積層型（「スタック型」とも称される）としてもよい。
【実施例】
【００８０】
以下、実施例を用いて本実施形態を説明するが、本実施形態はこれらの例に限定されるものではない。
【００８１】
＜実験１：負極合材におけるタングステン酸リチウムの含有量の検討＞
実験１では、タングステン酸リチウムの含有量の検討を行った。具体的には、以下のようにＮｏ．１〜Ｎｏ．２１に係る負極ならびにこれを用いた電池（定格容量５Ａｈ）を製造し、Ｌｉ析出耐性を評価した。
【００８２】
《Ｎｏ．１》
１．負極製造ステップ（Ｓ１００）
１−１．第１ステップ（Ｓ１０１）
まず以下の材料を準備した
負極活物質：非晶質コート球形化天然黒鉛
（ＢＥＴ比表面積＝２．９ｍ2／ｇ、平均粒径＝１０μｍ）
タングステン酸リチウム：Ｌｉ2ＷＯ4（平均粒径＝３μｍ）
増粘材    ：ＣＭＣ−Ｎａ
結着材    ：ＳＢＲ
溶媒      ：水
負極集電体：Ｃｕ箔
ここで、「非晶質コート球形化天然黒鉛」とは、球形化処理が施された天然黒鉛粒子に、非晶質炭素による被覆処理をさらに施した複合粒子を示している。
【００８３】
１−１−１．固練りステップ
プラネタリミキサの混合容器に、次の配合で各材料を投入した
増粘材    ：１質量％（最終的な負極合材に対する値）
タングステン酸リチウム：２０μｍоｌ／ｇ（最終的な負極合材に対する値）
負極活物質：残部（最終的な負極合材に対する値）。
【００８４】
混合容器に、混合物の固形分比率が６５質量％となるように、溶媒を加え、固練りを行った。
【００８５】
１−１−２．希釈分散ステップ
次いで、混合物の固形分比率が５０質量％となるように、溶媒を追加し、さらに混合した。このとき、１質量％（最終的な負極合材に対する値）の結着材も混合物に追加した。
【００８６】
以上より、少なくとも負極活物質およびタングステン酸リチウムを含有する負極合材を調製した。当該負極合材は塗料化されたものである。
【００８７】
１−２．第２ステップ（Ｓ１０２）
ダイコータを用いて、上記で得た塗料を負極集電体の両主面上に塗工し、乾燥させた。ロール圧延機を用いて、乾燥後の負極合材を圧縮した。さらにスリッタを用いて所定の寸法に切断した。以上より、図３に示す負極１００を製造した。
【００８８】
２．正極製造ステップ（Ｓ２００）
以下の材料を用いて、図４に示す正極２００を製造した。正極合材の配合は、質量比で正極活物質：導電材：結着材＝９０：８：２とした。
【００８９】
正極活物質：ＬｉＮｉ1/3Ｃｏ1/3Ｍｎ1/3Ｏ2
導電材    ：アセチレンブラック
結着材    ：ＰＶｄＦ
溶媒      ：ＮＭＰ
正極集電体：Ａｌ箔。
【００９０】
３．電極群製造ステップ（Ｓ３００）
ＰＰ／ＰＥ／ＰＰの３層構造を有するセパレータを準備した。巻回装置を用いて、セパレータを挟んで、負極と正極とを積層し、さらにこれらを巻回した。巻回後、平板プレス機を用いて、電極群を扁平状に成形した。これにより、図５に示す電極群８００を製造した。
【００９１】
４．ケース収容ステップ（Ｓ４００）
図６に示す角形の電池ケース５００を準備した。電極群８００を外部端子５０１，５０２と接続し、電極群８００を電池ケース５００に収容した。
【００９２】
５．注液ステップ（Ｓ５００）
以下の組成の電解液６００を電池ケース５００に注入した。注入後、電池ケース５００を密閉した
Ｌｉ塩：ＬｉＰＦ6（１．１ｍоｌ／ｌ）
溶媒  ：［ＥＣ：ＤＭＣ：ＥＭＣ＝３：４：３（体積比）］。
【００９３】
６．初期充放電ステップ（Ｓ６００）
以下の条件の充放電サイクルを３サイクル実行した。今回の実験では、３サイクル目の放電容量を初期容量とした
充電条件：ＣＣ電流値＝０．１Ｃ、ＣＶ電圧＝４．１Ｖ、カット電流値＝０．０１Ｃ
放電条件：ＣＣ電流値＝０．１Ｃ、ＣＶ電圧＝３．０Ｖ、カット電流値＝０．０１Ｃ。
【００９４】
以上より、Ｎｏ．１に係る負極およびこれを用いた電池を製造した。
《Ｎｏ．２〜Ｎｏ．２１》
表１に示すように、負極活物質のＢＥＴ比表面積およびタングステン酸リチウムの含有量を変更することを除いては、Ｎｏ．１と同様にして、Ｎｏ．２〜Ｎｏ．２１に係る負極およびこれを用いた電池を製造した。
【００９５】
表１中、タングステン酸リチウムを含有しないか、またはタングステン酸リチウムの含有量が２０１μｍоｌ／ｇを超える、Ｎｏ．７、Ｎｏ．１３、Ｎｏ．１４、Ｎｏ．２０、Ｎｏ．２１が比較例であり、それ以外が実施例である。
【００９６】
【表１】
0006593029.tif 000002
【００９７】
《電池性能の評価》
電池の限界電流値を指標として、電池のＬｉ析出耐性を評価した。限界電流値の測定手順は、次のとおりである。
【００９８】
まず、第１電流値で２０秒間のパルス充電と、２０秒間のパルス放電との組み合わせを１サイクルとするパルス充放電サイクルを１００サイクル行う。１００サイクル後、初期容量と同様にして、サイクル後容量を測定する。サイクル後容量を初期容量で除することにより、容量維持率（百分率）を算出する。容量維持率が９０％以上であれば、電流値を第１電流値よりも大きい第２電流値（たとえば第１電流値の１．１倍程度とする）に変更して、上記と同様にパルス充放電サイクルと容量維持率の算出とを行う。
【００９９】
これらの操作を繰り返すことにより、容量維持率が９０％を維持できる限界の電流値、すなわち限界電流値を求める。パルス充放電サイクルに伴う容量維持率の低下は、Ｌｉ析出によると考えられる。したがって、限界電流値が大きいことは、大きな充電電流であってもＬｉ析出が起こり難いこと、すなわちＬｉ析出耐性が良好であることを示している。
【０１００】
測定結果を表１および図７に示す。表１中、Ｎｏ．１〜Ｎｏ．７の「限界電流値の比」の欄に示す数値は、負極合材がＬｉ2ＷＯ4を含有しないＮｏ．７の限界電流値を１とし、これに対する相対値（無次元数）を示している。
【０１０１】
Ｎｏ．８〜Ｎｏ．１４の「限界電流値の比」の欄に示す数値は、負極合材がＬｉ2ＷＯ4を含有しないＮｏ．１４の限界電流値を１とし、これに対する相対値を示している。
【０１０２】
Ｎｏ．１５〜Ｎｏ．２１の「限界電流値の比」の欄に示す数値は、負極合材がＬｉ2ＷＯ4を含有しないＮｏ．２１の限界電流値を１とし、これに対する相対値を示している。
【０１０３】
《結果と考察》
図７は、負極合材におけるタングステン酸リチウムの含有量と、限界電流値との関係を示すグラフである。図７の縦軸は、「Ｎｏ．１〜Ｎｏ．７」、「Ｎｏ．８〜Ｎｏ．１４」および「Ｎｏ．１５〜Ｎｏ．２１」の各サンプル群において、Ｌｉ2ＷＯ4を含有しないサンプルの限界電流値を１とし、これに対する相対値を示している。図７の横軸は、負極合材におけるＬｉ2ＷＯ4の含有量を示している。
【０１０４】
表１および図７より、負極合材にＬｉ2ＷＯ4を含有させることにより、限界電流値が高くなることが分かる。タングステン酸リチウムの存在により、負極活物質の周囲においてＬｉイオンが増え、なおかつ負極活物質の反応性が向上するためと考えられる。ただし、Ｌｉ2ＷＯ4の含有量が２０１μｍоｌ／ｇを超えると、限界電流値がむしろ低下している。したがってＬｉ2ＷＯ4の含有量は２０１μｍоｌ／ｇ以下であることを要する。
【０１０５】
今回の実験では、Ｌｉ2ＷＯ4の含有量が、２０μｍоｌ／ｇ以上である範囲において、その効果が大きいことを確認できた。したがって、負極合材におけるＬｉ2ＷＯ4の含有量は、２０μｍоｌ／ｇ以上が好ましいと考えられる。
【０１０６】
表１および図７より、限界電流値の向上幅は、負極合材におけるＬｉ2ＷＯ4の含有量が、２０μｍоｌ／ｇ以上１３５μｍоｌ／ｇ以下である場合に、より大きい傾向にある。さらに負極合材におけるＬｉ2ＷＯ4の含有量が、２０μｍоｌ／ｇ以上８０μｍоｌ／ｇ以下である場合には、限界電流値の向上幅がよりいっそう大きくなっている。表１および図７より、最も大きな効果が期待できる範囲は、３２μｍоｌ／ｇ以上６４μｍоｌ／ｇ以下の範囲であると考えられる。
【０１０７】
＜実験２：負極合材における被膜形成剤の含有量の検討＞
実験２では、被膜形成剤の含有量の検討を行った。具体的には、以下のようにＮｏ．２２〜Ｎｏ．２８に係る負極ならびにこれを用いた電池を製造し、保存後のＬｉ析出耐性を評価した。
【０１０８】
《Ｎｏ．２２〜Ｎｏ．２８》
Ｎｏ．２２〜２８では、ＢＥＴ比表面積が４．１ｍ2／ｇである負極活物質を用い、負極合材におけるタングステン酸リチウムの含有量は４３μｍоｌ／ｇとした。
【０１０９】
被膜形成剤として、ビニレンカーボネート（ＶＣ）を準備した。ＶＣは、固練りステップにおいて、負極活物質等と共に、混合物に追加した。表２に示すように、各サンプルにおいて、ＶＣの量を変更して、各種負極合材を調製した。表２中、「（ＶＣの含有量）÷（Ｌｉ2ＷＯ4の含有量）」の欄に示す数値は、負極合材におけるビニレンカーボネートの含有量を、負極合材におけるタングステン酸リチウムの含有量で除した値（無次元数）を示している。これらを除いては前述のＮｏ．１と同様にして、Ｎｏ．２２〜Ｎｏ．２８に係る負極およびこれを用いた電池を製造した。Ｎｏ．２２〜Ｎｏ．２８はいずれも実施例である。
【０１１０】
【表２】
0006593029.tif 000003
【０１１１】
《電池性能の評価》
実験１と同様にして、初期の限界電流値を測定した。結果を表２に示す。表２中、「初期」の欄に示す「限界電流値の比」は、Ｎｏ．２５の初期の限界電流値を１とし、これに対する相対値（無次元数）を示している。
【０１１２】
初期の限界電流値を測定した後、実験２では、以下のようにして高温保存後の限界電流値を測定した。電池のＳＯＣ（Ｓｔａｔｅ  оｆ  ｃｈａｒｇｅ）を８０％に調整した。６０℃に設定された恒温槽内に電池を配置した。この状態で電池を６０日間保管した。６０日経過後、初期と同様にして、限界電流値を測定した。結果を表２および図８に示す。表２中「高温保存後」の欄に示す「限界電流値の比」は、Ｎｏ．２５の初期の限界電流値を１とし、これに対する相対値を示している。
【０１１３】
《結果と考察》
図８は、負極合材におけるＶＣの含有量を、負極合材におけるタングステン酸リチウムの含有量で除した値と、高温保存後の限界電流値との関係を示すグラフである。図８の縦軸は、Ｎｏ．２５の初期の限界電流値を１とし、これに対する相対値を示している。図８の横軸は、負極合材におけるＶＣの含有量を、負極合材におけるタングステン酸リチウムの含有量で除した値を示している。
【０１１４】
表２および図８から、負極合材におけるＶＣの含有量を、負極合材におけるタングステン酸リチウムの含有量で除した値が、０．８５以上１．２以下となるように、負極合材を調製することにより、高温保存後のＬｉ析出耐性の低下を大幅に抑制できることが分かる。ＶＣに由来する被膜により、タングステン酸リチウムの溶出が抑制されるためと考えられる。
【０１１５】
表２および図８から、負極合材におけるＶＣの含有量を、負極合材におけるタングステン酸リチウムの含有量で除した値は、０．９０以上１．２以下の範囲がより好ましいと考えられる。
【０１１６】
なお今回の実験では、被膜形成剤としてＶＣを用いたが、ＬｉＢＯＢを用いても同様の効果が期待できる。
【０１１７】
今回開示された実施形態および実施例はすべての点で例示であって制限的なものではないと考えられるべきである。本発明の範囲は上記した説明ではなくて、特許請求の範囲によって示され、特許請求の範囲と均等の意味および範囲内でのすべての変更が含まれることが意図される。
【符号の説明】
【０１１８】
１００  負極（リチウムイオン二次電池用負極）、１０１  負極集電体、１０２  負極合材、１０３，２０３  露出部、２００  正極、２０１  正極集電体、２０２  正極合材、３００  セパレータ、５００  電池ケース、５０１，５０２  外部端子、６００  電解液、８００  電極群、１０００  リチウムイオン二次電池。
【図１】
0006593029.tif 000004
【図２】
0006593029.tif 000005
【図３】
0006593029.tif 000006
【図４】
0006593029.tif 000007
【図５】
0006593029.tif 000008
【図６】
0006593029.tif 000009
【図７】
0006593029.tif 000010
【図８】
0006593029.tif 000011